(57)【要約】【課題】  柔軟性を保持しながら十分なフイルム強度を有する防曇性に優れた農業用オレフィン系樹脂フイルムを提供すること。【解決手段】  内外層及び中央層の３層を線状低密度ポリエチレンで構成し、前記内外層と前記中央層との間にそれぞれ３〜２５重量％の酢酸ビニルを含有するエチレン−酢酸ビニル共重合体からなる中間層を介在させてなり、前記内層の表面にシリカゾル及び／又はアルミナゾルと樹脂バインダーからなる防曇性塗膜を形成してなる農業用積層樹脂フイルム。【特許請求の範囲】
【請求項１】
内外層及び中央層の３層を線状低密度ポリエチレンで構成し、前記内外層と前記中央層との間にそれぞれ３〜２５重量％の酢酸ビニルを含有するエチレン−酢酸ビニル共重合体からなる中間層を介在させてなり、前記内層の表面にシリカゾル及び／又はアルミナゾルと樹脂バインダーからなる防曇性塗膜を形成してなる農業用積層樹脂フイルム。
【請求項２】
前記内外層及び中央層が７０重量％以上の線状低密度ポリエチレンを含有し、前記中間層が７０重量％以上のエチレン−酢酸ビニル共重合体を含有するとともに、前記中間層に含まれる酢酸ビニルの比率が３〜２５重量％である請求項１に記載の農業用積層樹脂フイルム。
【発明の詳細な説明】
【技術分野】
【０００１】
本発明は、ハウス栽培やトンネル栽培に使用される農業用フイルムに関するものである。更に詳しくは、十分なフイルム強度と柔軟性を有し、防曇性にも優れた５層構造の農業用オレフィン系樹脂フイルムに関するものである。
【背景技術】
【０００２】
近年、ハウス栽培やトンネル栽培が盛んに行われるようになり、被覆資材としてプラスチックフイルムが使用されるが、従来は塩化ビニル系樹脂フイルムが主流であったが、最近はポリエチレンやエチレン−酢酸ビニル共重合体からなる多層構造のオレフィン系樹脂フイルムも増加傾向にある。
【０００３】
オレフィン系樹脂フイルムは塩化ビニル系樹脂フイルムと比較して軽量であり、また、可塑剤を含有していないので、長期使用しても汚れが付きにくいという利点（防塵性）があるが、ポリエチレンやエチレン−酢酸ビニル共重合体からなる単層フイルムでは、フイルムの強靱性、柔軟性、防塵性などの農業用フイルムとしての特性を十分に活かすことは困難である。このため、樹脂組成の異なる層を積層した多層構造のオレフィン系樹脂フイルムに関するものが多数提案されている（例えば、特許文献１及び２参照。）。
【特許文献１】特開２０００−３５４４２６号公報
【特許文献２】特開２００２−３５５９３７号公報
【０００４】
特許文献１には、フイルムをハウスに展張したときの最外層及び次の層に線状低密度ポリエチレンからなる層を、残りの３層に界面活性剤を配合した酢酸ビニル含有量の異なるエチレン−酢酸ビニル共重合体からなる層を形成することにより、透明性、フイルム強度、防曇持続性の良好な５層構造の農業用オレフィン系樹脂フイルムが開示され、また、特許文献２には、外層を高圧法低密度ポリエチレン又は線状低密度ポリエチレンとの混合物からなる層で構成し、中間層の少なくとも１層を線状低密度ポリエチレンからなる層で構成し、内層を酢酸ビニル含有量が０〜２０重量％のポリオレフィン系樹脂からなる層で構成し、該内層にシリカゾル及び／又はアルミナゾルと樹脂バインダーからなる防曇性塗膜を設けてなる３層乃至５層構造の農業用ポリオレフィン系樹脂フイルムが開示されている。
【０００５】
従来の多層構造の農業用オレフィン系樹脂フイルムにおいては、特許文献１及び２にも見られるとおり、フイルム強度の大きい線状低密度ポリエチレンなどの中低密度ポリエチレンからなる層と柔軟性の高いエチレン−酢酸ビニル共重合体からなる層が積層されており、通常、フイルムをハウスなどの被覆材として展張したときにハウスの外側に面する層を防塵性の良好なポリエチレンからなる層とし、ハウスの内側に面する層を主としてエチレン−酢酸ビニル共重合体からなる層としていた。また、フイルムの内面に付着する水滴による曇りを防止する性質（防曇性）を付与する手段としては、特許文献１に開示されるようなエチレン−酢酸ビニル共重合体からなる層に界面活性剤を含有させる方法と、特許文献２に開示されるようなフイルムの内面に防曇性塗膜を形成して比較的長期に防曇性を持続させる方法が知られている。
【発明の開示】
【発明が解決しようとする課題】
【０００６】
本発明は、従来の多層構造のオレフィン系樹脂フイルムでは達成できなかった比較的厚みの薄いフイルムにおいても柔軟性を保持しながら十分なフイルム強度を有する農業用オレフィン系樹脂フイルムを提供することを目的としてなされたものである。
【課題を解決するための手段】
【０００７】
本発明者は鋭意研究した結果、フイルムをハウスなどの被覆材として展張したときにハウスなどの内外側に面する内外層及び中央層の３層を線状低密度ポリエチレンで構成し、内外層と中央層との間にエチレン−酢酸ビニル共重合体からなる中間層を介在させた５層構造とすることにより上記課題を解決できることを見いだし、本発明を完成した。
すなわち、本発明の要旨は、内外層及び中央層の３層を線状低密度ポリエチレンで構成し、前記内外層と前記中央層との間にそれぞれ３〜２５重量％の酢酸ビニルを含有するエチレン−酢酸ビニル共重合体からなる中間層を介在させてなり、前記内層の表面にシリカゾル及び／又はアルミナゾルと樹脂バインダーからなる防曇性塗膜を形成してなる農業用積層樹脂フイルムにある。
前記内外層及び中央層は７０重量％以上の線状低密度ポリエチレンを含有し、前記中間層は７０重量％以上のエチレン−酢酸ビニル共重合体を含有するとともに、前記中間層に含まれる酢酸ビニルの比率が３〜２５重量％であることが好ましい。
【発明の効果】
【０００８】
本発明の農業用積層樹脂フイルムは、内外層を含む３層に線状低密度ポリエチレンを用いることにより、従来のオレフィン系樹脂からなる多層フイルムと同等の柔軟性及びその他の特性を維持しつつ、０．１ｍｍ前後の比較的厚みの薄いフイルムにおいても十分なフイルム強度を有し、透明性に優れ、カールすることも殆どないものであり、防曇性塗膜の形成により防曇性を長期間持続させることができる。また、本発明の積層樹脂フイルムを構成する各樹脂層は、他の樹脂層を構成する樹脂が若干混合しても本発明による積層樹脂フイルムの特性を損なうことがないので、製造上の不良品を原料としてリサイクルすることができ、製造歩留りを向上させる利点がある。
【発明を実施するための最良の形態】
【０００９】
本発明で用いられる線状低密度ポリエチレンは、メタロセン触媒系又はチーグラー触媒系のポリエチレンであって、いずれも触媒の存在下にエチレンと炭素数４〜１２のα−オレフィンとを比較的低圧で共重合して得られるものであり、その密度は０．８７〜０．９４ｇ／ｃｍ3  、メルトフローレート（ＭＦＲ）は０．３〜３ｇ／１０分の範囲内にある。
本発明における内外層に用いられる線状低密度ポリエチレンについては、密度が低くなると柔軟性は増すがフイルムにベタツキが生じて防塵性を低下させ、密度が高くなると透明性が低下するので、密度は０．９０〜０．９３ｇ／ｃｍ3  程度が好ましく、中央層に用いられる線状低密度ポリエチレンについては、比較的密度範囲が広く、０．８７〜０．９３ｇ／ｃｍ3  程度が好ましい。密度が０．８７ｇ／ｃｍ3  未満であるとフイルムにフローマークが出やすくなり、製膜安定性に劣る。
【００１０】
本発明の積層樹脂フイルムにおいて、線状低密度ポリエチレンで構成される内外層と中央層との間に介在する中間層には、フイルムに柔軟性を付与するためにエチレン−酢酸ビニル共重合体が用いられ、この共重合体における酢酸ビニルの含有率は３〜２５重量％、好ましくは５〜２０重量％である。酢酸ビニル含有量が３重量％未満であると柔軟性の付与効果が少なく、また、酢酸ビニル含有量が２５重量％を超えるとインフレーション成形における製膜加工性が劣るので好ましくない。
【００１１】
本発明のオレフィン系樹脂からなる積層フイルムにおいては、線状低密度ポリエチレンからなる内層にシリカゾル及び／又はアルミナゾルと樹脂バインダーからなる防曇性塗膜を形成するので、農業用ハウスの被覆材内面に付着する水滴による曇りを防ぐ防曇性を長期にわたって持続させることができる。防曇性塗膜に用いられる樹脂バインダーとしては、ウレタン系樹脂、アクリル系樹脂、アクリル変成ウレタン樹脂などの水性樹脂バインダーが好ましく、また、防曇性塗膜を形成するにあたり、コロナ放電処理等の表面処理を施すことにより、防曇性塗膜の密着性を向上することができる。
【００１２】
本発明のオレフィン系樹脂フイルムの各層には、無機系保温剤、紫外線吸収剤、ヒンダードアミン系光安定剤などの添加剤や線状低密度ポリエチレン及びエチレン−酢酸ビニル共重合体以外のオレフィン系樹脂を本発明によるフイルムの性能を損なわない範囲で配合することができる。
【００１３】
例えば、無機系保温剤としては、酸化物、水酸化物、炭酸塩、ケイ酸塩やその複合物などが挙げられる。具体的には、タルク、ハイドロタルサイト類、マイカ、ゼオライト、炭酸マグネシウム、水酸化アルミニウム、リチウム・アルミニウム複合水酸化物塩、リン酸ジルコニウム、リチウム・マグネシウム・アルミニウム複合水酸化物縮合珪酸塩などが挙げられる。これらの無機材料は、１種または２種以上を組み合わせて使用することができ、粒子の大きさは０．０１〜１０μｍ、好ましくは０．１〜５μｍ程度である。
【００１４】
紫外線吸収剤としては、２−ヒドロキシ−４−オクトキシベンゾフェノン、２−ヒドロキシ−４−メトキシベンゾフェノン、２，２’−ジヒドロキシ−４−メトキシベンゾフェノン、２，２’，４，４’−テトラヒドロキシベンゾフェノン等のベンゾフェノン系；２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’−メチル−５’−ｔｅｒｔ−ブチルフェニル）ベンゾトリアゾール、２−（２’−ヒドロキシ−５’−ｔｅｒｔ−ブチルフェニル）−５−クロロベンゾトリアゾール等のベンゾトリアゾール系の他、サルチル酸系のものが挙げられる。
【００１５】
ヒンダードアミン系光安定剤としては、特開平１−１９７５４３号公報や特開平２−３０５２９号公報に記載されているものを挙げることができ、具体的な市販の化合物を例示すれば、ＴＩＮＵＶＩＮ７７０、ＴＩＮＵＶＩＮ７８０、ＴＩＮＵＶＩＮ１４４、ＴＩＮＵＶＩＮ３７１、ＴＩＮＵＶＩＮ６２２ＬＤ、ＣＨＩＭＡＳＳＯＲＢ９４４（以上、チバスペシャルティケミカルズ社製）、ＭＡＲＫ  ＬＡ−５７、ＭＡＲＫ  ＬＡ−６２、ＭＡＲＫ  ＬＡ−６３、ＭＡＲＫ  ＬＡ−６７、ＭＡＲＫ  ＬＡ−６８（以上、旭電化社製）等が挙げられる。
【００１６】
これらの添加剤以外に、所望に応じ各種添加剤、例えば滑剤、熱安定剤、酸化防止剤、着色剤、帯電防止剤、防カビ剤などを含ませることができる。
滑剤としては、ポリエチレンワックス、脂肪酸アミド、ステアリン酸などが挙げられ、熱安定剤、酸化防止剤としては、カルボン酸の金属塩、フェノール系抗酸化剤や有機亜リン酸エステルのようなキレーターなどが挙げられる。
【００１７】
上記の樹脂と添加剤を配合した各層の樹脂組成物からなる各ペレットを５層インフレーション成形機の各押出機に供給し、多層ダイから積層して押出される溶融樹脂をインフレーション成形して積層フイルムを製造する。この積層フイルムに防曇性を付与するため、フイルムのインフレーション成形時には円筒状フイルムの外側層を構成し、農業用ハウスなどに被覆材として展張する際にはハウスの内側に面する層を構成する内層の表面に放電処理などの前処理を施した後、シリカゾル及び／又はアルミナゾルと樹脂バインダーからなる水性防曇組成物を塗布、乾燥して防曇性塗膜を形成する。
【００１８】
本発明による積層樹脂フイルムの厚さの範囲は通常０．０５〜０．２ｍｍであるが、０．１３ｍｍ以下の比較的厚さの薄いフイルムにおいて最も本発明の特性を発揮し得るものである。
【実施例】
【００１９】
次に、実施例によって本発明をさらに詳細に説明する。なお、実施例及び比較例における評価は、以下のようにして行った。
【００２０】
（１）引張り強度
ショッパー型引張試験機で試料フイルムの引張り強さを測定し、次の基準で評価した。
○：３０Ｎ以上
△：２０Ｎ以上、３０Ｎ未満
×：２０Ｎ未満
【００２１】
（２）引裂き強度
エルメンドルフ試験機で試料フイルムの引裂き強さを測定し、次の基準で評価した。
○：１５Ｎ以上
△：１０Ｎ以上、１５Ｎ未満
×：１０Ｎ未満
【００２２】
（３）透明性
ヘーズメータ（スガ試験機）で試料フイルムのヘーズ値を測定し、次の基準で評価した。
○：１５％未満
△：１５％以上、２０％未満
×：２０％以上
【００２３】
（４）カール
試料フイルムにＮＴカッターで十字状の切れ込みを入れ、次の基準で評価した。
○：殆どカールしない
△：少しカールする
×：かなりカールする
【００２４】
（５）展張作業性（柔軟性）
試料フイルムをパイプハウスに被覆展張し、留め具で固定する作業性を次の基準で評価した。
○：フイルムに柔軟性があり、作業性良好
△：フイルムが少し硬く、作業にやや時間がかかる
×：フイルムが硬いため、作業性不良で、フイルムにシワが入り易い
【００２５】
実施例及び比較例においてフイルムの製造に用いた樹脂と添加剤は以下のとおりである。
０１３８ＮＫ：出光石油化学社製の線状低密度ポリエチレン（密度０．９１６）
ＳＰ−２３２０：三井石油化学社製の線状低密度ポリエチレン（密度０．９２３）
ＮＵＣ−３７５３：日本ユニカー社製のエチレン−酢酸ビニル共重合体（酢酸ビニル含有率１５重量％）
ＮＵＣ−３２５０：日本ユニカー社製のエチレン−酢酸ビニル共重合体（酢酸ビニル含有率５重量％）
ＮＵＣ−８１３３：日本ユニカー社製の高圧法低密度ポリエチレン
ＡＬ−１１６：共同薬品社製の複合安定剤
【００２６】
実施例１〜３、比較例１〜４
５層インフレーション成形機（プラコー社製）を使用し、表１に示される配合組成（数字は重量部数を表す）に従って調製した各層の組成物を各押出機に供給して環状多層ダイから押出し、ブロー比２にてインフレーション成形して、折り径３０ｃｍ、各層の厚さ比が表１に示される総厚さ０．１ｍｍの５層フイルムを得た。次いで得られた各円筒状５層フイルムの外側層（本発明における内層）をコロナ放電処理した後、シリカゾルとアクリルウレタン系樹脂バインダーからなる水性防曇組成物を塗布・乾燥して防曇性塗膜を形成し、防曇性塗膜付きの積層樹脂フイルムを得た。得られた各試料フイルムについて前記５項目の物性評価を行い、その結果を表１および表２に示す。
【００２７】
【表１】
2005102662.tif 000002
【表２】
2005102662.tif 000003